(57)【特許請求の範囲】
【請求項１】
操作面側に下記条件ａ〜ｄのすべてを満たす表面凹凸を有する静電容量式タッチパネル。
条件ａ：Ｒａ（算術平均粗さ）が０．１〜０．５μｍ、
条件ｂ：ＲΔｑ（二乗平均平方根傾斜）が２°以上、
条件ｃ：Ｒｓｍ（平均山間隔）が０．１ｍｍ以下、
条件ｄ：Ｒｐ（最大山高さ）が０．６μｍ以上１．０μｍ以下。
（ただし、何れの数値もＪＩＳ  Ｂ０６０１：２００１に準拠して測定した値である）
【請求項２】
請求項１記載のタッチパネルにおいて、前記ａ〜ｄの条件を満たす表面凹凸を有する防眩性フィルムを操作面側に配置して構成した静電容量式タッチパネル。
【請求項３】
請求項１又は２記載のタッチパネルにおいて、前記表面凹凸が形成された面は、純水の接触角が１００°以上に調整してある静電容量式タッチパネル。
【請求項４】
請求項１〜３の何れか一項記載のタッチパネルにおいて、前記表面凹凸は、下記条件ｅ及び条件ｆの少なくとも何れかをさらに満足する静電容量式タッチパネル。
条件ｅ：Ｒｚｊｉｓ（十点平均粗さ）が２．０μｍ以下、
条件ｆ：Ｒｙ（最大高さ）が１．５μｍ以下。
（ただし、何れの数値もＪＩＳ  Ｂ０６０１：２００１に準拠して測定した値である）
【請求項５】
下記条件ａ〜ｄのすべてを満たす表面凹凸を有する防眩性フィルム。
条件ａ：Ｒａ（算術平均粗さ）が０．１〜０．５μｍ、
条件ｂ：ＲΔｑ（二乗平均平方根傾斜）が２°以上、
条件ｃ：Ｒｓｍ（平均山間隔）が０．１ｍｍ以下、
条件ｄ：Ｒｐ（最大山高さ）が０．６μｍ以上１．０μｍ以下。
（ただし、何れの数値もＪＩＳ  Ｂ０６０１：２００１に準拠して測定した値である）
【請求項６】
請求項５記載の防眩性フィルムにおいて、前記表面凹凸が形成された面は、純水の接触角が１００°以上に調整してある防眩性フィルム。
【請求項７】
請求項５又は６記載の防眩性フィルムにおいて、前記表面凹凸は、下記条件ｅ及び条件ｆの少なくとも何れかをさらに満足する防眩性フィルム。
条件ｅ：Ｒｚｊｉｓ（十点平均粗さ）が２．０μｍ以下、
条件ｆ：Ｒｙ（最大高さ）が１．５μｍ以下。
（ただし、何れの数値もＪＩＳ  Ｂ０６０１：２００１に準拠して測定した値である）
【請求項８】
請求項５〜７の何れか一項記載の防眩性フィルムにおいて、ＪＩＳ  Ｋ７１３６：２０００に準拠して測定されたヘーズ値が５％以上３０％以下に調整してある防眩性フィルム。
【請求項９】
請求項５〜８の何れか一項記載の防眩性フィルムにおいて、透明基材上に粒子を含有する防眩層を有し、該防眩層に前記表面凹凸が形成してある場合において、下記関係を満足することを特徴とする防眩性フィルム。
粒子の平均粒子径（Ｄ）；２．０μｍ以上４．０μｍ以下、
防眩層の厚み：（Ｄ）の１７０％以上２１０％以下。
【請求項１０】
請求項５〜９の何れか一項記載の防眩性フィルムを画面上に配置して構成した表示装置。
【発明の詳細な説明】
【技術分野】
【０００１】
本発明は、防眩性を有する静電容量式タッチパネルに関する。また、本発明は、各種機器の表面に貼着されるフィルム、その他タッチパネル用のフィルムなどに用いられる防眩性フィルムに関する。
【背景技術】
【０００２】
各種機器（液晶表示装置、ショーケース、時計や計器のカバーガラスなど）の表面には、表面保護用の透明フィルムが貼着されることが多い。
近年、銀行のＡＴＭ、切符の券売機に代表されるように、タッチパネル方式の液晶モニタを備えた電子機器が増えている。このような液晶モニタなどの表面保護用の透明フィルム、およびタッチパネルに使用される透明フィルムとして、外部光の映り込みによる眩しさからくる見にくさを防止するために、表面凹凸処理を施した防眩性フィルムが用いられている。【０００３】
防眩性フィルムの防眩効果を高めるためには、表面凹凸の粗さの度合いを高めていけばよい。しかし、このような表面凹凸の粗さ度合いを高めた防眩性フィルムを備えた電子機器に触れた場合、付着した指紋が目立ちやすくなる傾向にあった。これは、防眩性フィルムに手で触れた部分の表面凹凸が指紋成分で埋まることにより、当該指紋成分で埋まった部分のヘーズが低くなり、それ以外の部分と比較してヘーズ差が出るためである。【０００４】
このように、防眩性フィルムの表面を粗らすことは、防眩性を発現させる上で必要であるが、その反面、触れることで付着する指紋が目立ちやすくなる傾向にある。したがって、防眩性フィルムの表面を単に粗らしただけでは、防眩性と、付着した指紋が目立ちにくい性能（指紋視認困難性）を同時に満足させることは困難であった。それゆえ、このような防眩性フィルムを表面に備えたタッチパネルについても、防眩性と指紋視認困難性を同時に満足させることは困難であった。【０００５】
表面を粗らしながら指紋に関する問題を解決する防眩性フィルムとして、マットフィルムの表面のぬれ張力を２５ｍＮ／ｍ以上とするものがある（特許文献１）。この特許文献１の防眩性フィルムは、指紋を非常に薄い膜として広面積に塗り広げやすくすることにより、指紋の拭き取り性能（指紋消去性）を向上させたものである。
【先行技術文献】
【特許文献】
【０００６】
【特許文献１】国際公開２００４／０４６２３０号公報
【発明の概要】
【発明が解決しようとする課題】
【０００７】
特許文献１の防眩性フィルムは、指紋成分と馴染みやすくすることによって指紋消去性を向上させたものであるが、必ずしも指紋が付着しづらいものではなかった。そのため、指紋を拭き取る前は、付着した指紋が目立ちやすく、指紋視認困難性を満足するものではなかった。【０００８】
このように、従来の防眩性フィルムを表面に備えた電子機器は、手で触れた際に付着する指紋を目立たなくできるものではなかった。特に、近年増加傾向にある静電容量式タッチパネルは、指で複雑な操作を行うため、指紋が目立つ問題の改善が望まれている。【０００９】
本発明の一側面では、防眩性と指紋視認困難性を備えた操作面を持つ静電容量式タッチパネルを提供する。本発明の他の側面では、指紋視認困難性を備えた防眩性フィルムを提供する。
【課題を解決するための手段】
【００１０】
本発明者は、静電容量式タッチパネルに指が接地した時点では、タッチパネル上に載置するフィルムの違いによる指紋の付着量に大きな差がないことが分かった。一方、表示装置表面で指を滑らせる操作（画像の拡大・縮小操作など）を行った場合、タッチパネル上に載置するフィルムの違いにより、指紋の付着量に差が出てくることが分かった。【００１１】
そして、本発明者はさらに研究した結果、タッチパネルの操作面を特定の表面性状に制御することにより、防眩性を備えた上で、指紋の付着量を抑え、付着した指紋を目立ちにくくすることができること（つまり防眩性と指紋視認困難性を両立可能なこと）を見出し、本発明を完成させた。【００１２】
本発明の静電容量式タッチパネルは、操作面側に下記条件ａ〜ｄのすべてを満たす表面凹凸を有することを特徴とする。所定の表面凹凸の付与方法は、特に限定されず、操作面側に本発明の防眩性フィルムを配置して実現してもよい。また、ガラスをエッチングすることで所定の表面凹凸を実現したものを、操作面側に配置して実現してもよい。さらには、操作面に直接、凹凸付与の加工を施すことで実現することもできる。
本発明の防眩性フィルムは、下記条件ａ〜ｄのすべてを満たす表面凹凸を有することを特徴とする。
本発明の表示装置は、本発明の防眩性フィルムを画面上に配置して構成したことを特徴とする。【００１３】
条件ａ：Ｒａ（算術平均粗さ）が０．１〜０．５μｍ、
条件ｂ：ＲΔｑ（二乗平均平方根傾斜）が２°以上、
条件ｃ：Ｒｓｍ（平均山間隔）が０．１ｍｍ以下、
条件ｄ：Ｒｐ（最大山高さ）が１．０μｍ以下。
（ただし、何れの数値もＪＩＳ  Ｂ０６０１：２００１に準拠して測定した値である）【００１４】
本発明は、以下の態様を含む。
（１）本発明の防眩性フィルムを操作面側に配置することで、本発明の静電容量式タッチパネルを構成することができる。
（２）上記条件ａ〜ｄのすべてを満たす表面凹凸が形成された面の、純水に対する接触角を１００°以上に調整することができる。
（３）上記条件ａ〜ｄとともに、下記条件ｅ及び条件ｆの少なくとも何れかをさらに満足するように表面凹凸を調整することができる。
条件ｅ：Ｒｚｊｉｓ（十点平均粗さ）が２．０μｍ以下、
条件ｆ：Ｒｙ（最大高さ）が１．５μｍ以下。
（ただし、何れの数値もＪＩＳ  Ｂ０６０１：２００１に準拠して測定した値である）【００１５】
（４）本発明の防眩性フィルムの、ＪＩＳ  Ｋ７１３６：２０００に準拠して測定されたヘーズ値を５％以上３０％以下に調整することができる。
（５）本発明の防眩性フィルムは、上述した特定の表面凹凸を備えた防眩層を含むことができる。この場合、特定の防眩層は、型による成型や、粒子含有塗料のコーティングなどによって得ることができるが、粒子含有塗料を用いる場合、下記関係を満足するように構成することができる。
粒子の平均粒子径（Ｄ）；２．０μｍ以上４．０μｍ以下、
防眩層の厚み：（Ｄ）の１７０％以上２１０％以下。
【発明の効果】
【００１６】
本発明の静電容量式タッチパネルは、その操作面側に特定条件の表面性状が付与してあるので、防眩性と指紋視認困難性を両立することができる。すなわち本発明によれば、防眩性と指紋視認困難性を備えた操作面を持つ静電容量式タッチパネルを提供することができる。
本発明の防眩性フィルムは、特定条件の表面性状が付与してあるので、防眩性を損なうことなく、指紋視認困難性を実現することができる。すなわち本発明によれば、例えば静電容量式タッチパネルの操作面などに配置して好適な、指紋視認困難性を備えた防眩性フィルムを提供することができる。【００１７】
本発明の表示装置は、特定条件の表面性状が付与してある防眩性フィルムを画面上に配置してあるので、防眩性と指紋視認困難性を両立することができる。すなわち本発明によれば、防眩性と指紋視認困難性を備えた表示画面を持つ表示装置を提供することもできる。
【図面の簡単な説明】
【００１８】
【図１】図１は本発明の防眩性フィルムの一例を示す断面図である。
【図２】図２は本発明の防眩性フィルムの他の例を示す断面図である。
【図３】図３は本発明の表示装置の一例を示す断面図である。
【図４】図４は本発明の静電容量式タッチパネルの一例を示す断面図である。
【図５】図５は本発明の静電容量式タッチパネルの他の例を示す断面図である。
【符号の説明】
【００１９】
１，１ａ…防眩性フィルム、１１…透明基材、１２…防眩層、２…表示装置、２１…表示素子、２２…保護板、２３…タッチパネル、４，４ａ…静電容量式タッチパネル、４１…透明基板、４２…透明導電層、４３…保護層、４４…電磁波シールド層、４５…引き出し電極線。
【発明を実施するための形態】
【００２０】
まず、本発明の防眩性フィルムの一例を説明する。図１に示すように、本例の防眩性フィルム１は、透明基材１１上に防眩層１２を積層した積層構造の例である。なお、本発明の防眩性フィルムは、図１の積層構造に限定されず、例えば図２に示すように、それ単独での取り扱いが可能な場合には単層の防眩層１２で防眩性フィルム１ａを構成してもよい。
【００２１】
透明基材１１としては、例えば、ポリエチレンテレフタレート、ポリブチレンテレフタレート、ポリエチレンナフタレート、ポリカーボネート、ポリエチレン、ポリプロピレン、ポリスチレン、トリアセチルセルロース、アクリルなどの材質で形成された透明フィルムが挙げられる。これらの中でも、延伸加工、特に二軸延伸加工されたポリエチレンテレフタレートフィルムが、機械的強度や寸法安定性に優れる点で好ましい。また、透明基材１１の表面にコロナ放電処理を施したり、易接着層を設けることによって防眩層１２との接着性を向上させたものも好適に用いられる。透明基材１１の厚みとしては、一般には２５〜５００μｍであり、好ましくは５０〜２００μｍである。
【００２２】
防眩層１２は、その表面性状が適切に調整されている。具体的には、防眩層１２表面の、算術平均粗さと、二乗平均平方根傾斜と、平均山間隔と、最大山高さとが、所定範囲に調整されている。
【００２３】
Ｒａ（算術平均粗さ）は、粗さ曲線の粗さの平均を示すパラメータである。
Ｒｐ（最大山高さ）は、基準長さにおける粗さ曲線の山高さの最大値を示すパラメータである。
本発明において、ＲａとＲｐを制御パラメータとして選択したのは、これらのパラメータを制御することによって、操作で指を動かす際に、指紋の皮脂成分が指から削り取られにくくすることができる点を実験で見出したことによる。
【００２４】
ＲΔｑ（二乗平均平方根傾斜）は、基準長さにおける局部傾斜ｄｚ/ｄｘの二乗平均平方根を示し、粗さ曲線の傾斜の度合いの指標となるパラメータである。ＲΔｑの値が大きいほど粗さ曲線の傾斜が鋭く、ＲΔｑの値が小さいほど粗さ曲線の傾斜が滑らかになる。
Ｒｓｍ（平均山間隔）は、基準長さにおける輪郭曲線要素の長さの平均を示し、凹凸の間隔の指標となるパラメータである。
本発明において、ＲΔｑとＲｓｍを制御パラメータとして選択したのは、これらのパラメータを制御することによって、操作で指を動かした場合でも、指の接触面積を小さくすることができる点を実験で見出したことによる。
【００２５】
本例では、条件ａ〜ｄのすべて（条件ａ、条件ｂ、条件ｃ及び条件ｄ）を満足するように、防眩層１２の表面性状が調整されている。
条件ａは、Ｒａの値が所定範囲になること、具体的には０．１μｍ以上０．５μｍ以下となる条件である。好ましくは０．４μｍ以下、より好ましくは０．２μｍ以下である。
条件ｂは、ＲΔｑの値が所定以上になること、具体的には２°以上となる条件である。好ましくは１０°程度以下、より好ましくは６°程度以下である。
条件ｃは、Ｒｓｍの値が所定以下になること、具体的には０．１ｍｍ以下となる条件である。好ましくは０．０７ｍｍ以下、より好ましくは０．０５ｍｍ以下である。また好ましくは０．０２ｍｍ以上である。
条件ｄは、Ｒｐの値が所定以下になること、具体的には１．０μｍ以下となる条件である。好ましくは０．９μｍ以下である。また好ましくは０．６μｍ程度以上である。
【００２６】
条件ａにおいて、Ｒａを０．１μｍ以上とすることにより、防眩性を発現させることができる。また条件ａにおいてＲａを０．５μｍ以下として、かつ条件ｄにおいてＲｐを１．０μｍ以下として、表面を粗らし過ぎないようにすることにより、操作で指を動かす際に、指紋の皮脂成分を指から削り取られづらくすることができる。特にＲａを０．４μｍ以下とすることにより、指紋の皮脂成分を指から、より削り取られづらくすることができる。
なお、Ｒａを０．５μｍ以下とすることにより、表示画面が見づらくなることを防止することもできる。
【００２７】
条件ｂにおいてＲΔｑを２°以上とし、かつ条件ｃにおいてＲｓｍを０．１ｍｍ以下とすることにより、防眩層１２の表面を鋭い突起が密集している形状とすることができ、防眩層１２の表面に接触する指の面積を小さくすることができる。
【００２８】
条件ｃにおいて、Ｒｓｍを０．０７ｍｍ以下とすることにより、防眩性フィルムに接触する指の面積をより小さくすることができる。
【００２９】
条件ｄにおいて、Ｒｐを０．９μｍ以下とすることにより、指紋の皮脂成分を指から、より削り取られづらくすることができる。
【００３０】
本発明では、上述したように、操作で指を動かす際に、指紋の皮脂成分が指から削り取られにくくする技術思想（ＲａおよびＲｐ）と、指の接触面積を小さくする技術思想（ＲΔｑ、Ｒｓｍ）との相乗作用によって、防眩性フィルム上で指を複雑に動かす操作を行った後でも、指紋の付着量を抑え、かつ付着した指紋を目立ちにくくすることができる（指紋視認困難性の実現）。
【００３１】
本例では、上記４つのパラメータに加え、さらに十点平均粗さと最大高さの１つ以上が、所定範囲に調整されていることが好ましい。Ｒｚｊｉｓ（十点平均粗さ）及びＲｙ（最大高さ）は、Ｒａと同様、防眩層１２表面の凹凸具合を表すパラメータである。
具体的に本例では、上記条件ａ〜ｄとともに、条件ｅ及び条件ｆの１つ以上を満足するように、防眩層１２の表面性状が調整されていることが好ましい。
【００３２】
条件ｅは、Ｒｚｊｉｓの値が所定以下になること、具体的には２．０μｍ以下となる条件である。好ましくは１．５μｍ以下、より好ましくは１．０μｍ以下である。好ましくは０．５μｍ程度以上である。
条件ｆは、Ｒｙの値が所定以下になること、具体的には１．５μｍ以下となる条件である。好ましくは１．３μｍ以下である。
【００３３】
条件ｅにおいて、Ｒｚｊｉｓを２．０μｍ以下とすることにより、指紋の皮脂成分を指から、より削り取られづらくすることができる。
【００３４】
条件ｆにおいて、Ｒｙを１．５μｍ以下とすることにより、指紋の皮脂成分を指から、より削り取られづらくすることができる。
【００３５】
なお、上述したＲａ、ＲΔｑ、Ｒｓｍ、Ｒｐ、Ｒｚｊｉｓ及びＲｙはすべて、ＪＩＳ  Ｂ０６０１：２００１に準拠した方法で測定された値を意味しており、例えば接触式表面粗さ測定機（ＳＵＲＦＣＯＭ  １５００ＳＤ２−３ＤＦ：東京精密社）を用いて測定できる。
【００３６】
本例では、防眩層１２を含む防眩性フィルム１，１ａ全体のヘーズ値が、好ましくは５％以上、より好ましくは１０％以上であって、好ましくは３０％以下、より好ましくは２５％以下に調整されていることが好ましい。なお、本例でのヘーズ（Ｈａｚｅ）値は、ＪＩＳ  Ｋ７１３６：２０００に準拠して測定された値を意味する。
フィルム１，１ａ全体のヘーズが５％以上に調整されていることで、より防眩性を良好にすることができる。フィルム１，１ａ全体のヘーズが３０％以下に調整されていることで、表示画面が見づらくなることを防止できる。
【００３７】
本例では、防眩層１２の厚みは、好ましくは３μｍ以上、より好ましくは４μｍ以上、さらに好ましくは５μｍ以上であって、好ましくは９μｍ以下、より好ましくは８μｍ以下、さらに好ましくは７μｍ以下であることが望ましい。
【００３８】
以上説明した表面性状（表面凹凸）を備えた本例の防眩層１２は、例えば、型による成型や、粒子含有塗料のコーティングによって得ることができる。その他、エッチングやエンボスの手段も有効である。
【００３９】
型による成型の場合、表面凹凸と相補的な形状からなる型を作製し、当該型に高分子樹脂などの防眩層１２を構成する材料を流し込んで硬化させた後、型から取り出すことにより製造することができる。透明基材１１を使用する場合には、型に高分子樹脂などを流し込み、その上に透明基材１１を重ね合わせた後、高分子樹脂などを硬化させ、透明基材１１ごと型から取り出すことにより製造することができる。
【００４０】
表面凹凸と相補的な形状を有する型を作製する方法は、特に限定されないが、例えば、レーザー微細加工技術により、少なくとも条件ａ〜ｄに合致する凹凸形状を平板上に形成し、これを雄型として成型用の型（雌型）を作製する手段が挙げられる。
【００４１】
粒子含有塗料のコーティングの場合、粒子およびバインダー樹脂を含む防眩層塗布液を透明基材１１上に塗布し乾燥させることにより形成できる。
【００４２】
粒子としては、無機粒子（例えば、シリカ、アルミナ、タルク、クレイ、炭酸カルシウム、炭酸マグネシウム、硫酸バリウム、水酸化アルミニウム、二酸化チタン、酸化ジルコニウムなど）や、樹脂粒子（例えば、アクリル系樹脂粒子、シリコーン系樹脂粒子、ナイロン系樹脂粒子、スチレン系樹脂粒子、ポリエチレン系樹脂粒子、ベンゾグアナミン系樹脂粒子、ウレタン系樹脂粒子など）が挙げられる。これらの中でも、比重が２．０ｇ／ｃｍ３未満の粒子は、ＲΔｑを高くできる点で好ましい。特に比重２．０ｇ／ｃｍ３未満のシリカが好適である。
【００４３】
粒子の平均粒子径（Ｄ）は２．０〜４．０μｍとすることが好ましい。また、防眩層１２中の粒子の含有量は、バインダー樹脂１００重量部に対して７〜１０重量部とすることが好ましい。さらに、防眩層１２の厚みを、粒子の平均粒子径（Ｄ）の１７０〜２１０％とすることが好ましい。これらの条件を満足しつつ、かつ粒子として比重が２．０ｇ／ｃｍ3未満ものを用い、さらにバインダー樹脂として有機無機ハイブリッド電離放射線硬化型樹脂を用いることにより、上述した条件ａ〜ｄを満足しやすくすることができる。
【００４４】
なお、本発明における樹脂粒子の平均粒子径及び粒子径分布の変動係数は、コールターカウンター法によって測定した値である。
コールターカウンター法とは、溶液中に分散している粒子の数及び大きさを、電気的に測定する方法であって、粒子を電解液中に分散させ、吸引力を使って電気が流れている細孔に粒子を通過させる際に、粒子の体積分だけ電解液が置換され、抵抗が増加し、粒子の体積に比例した電圧パルスを測定する方法である。従って、この電圧パルスの高さと数とを電気的に測定することにより、粒子数と個々の粒子体積を測定して、粒子径及び粒子径分布を求めるものである。
【００４５】
変動係数（ＣＶ値：ｃｏｅｆｆｉｃｉｅｎｔ ｏｆ ｖａｒｉａｔｉｏｎ）とは、粒子径分布の分散状態を示す値であって、粒子径分布の標準偏差（不偏分散の平方根）を粒子径の算術平均値（平均粒子径）で除した値の百分率である。つまり、粒径分布の拡がり（粒子径のばらつき）が平均値（算術平均径）に対してどの程度あるのかを表したものであり、通常は、ＣＶ値（単位なし）＝（標準偏差／平均値）、で求められる。ＣＶ値は、これが小さいほど粒度分布は狭くなり（シャープ）、これが大きいほど粒度分布は広くなる（ブロード）。
【００４６】
防眩層１２のバインダー樹脂成分は、熱可塑性樹脂、熱硬化型樹脂、電離放射線硬化型があげられる。これらの中でも、耐擦傷性の観点から、熱硬化型樹脂又は電離放射線硬化型が好ましく、上述した表面形状を得やすくする観点から、電離放射線硬化型樹脂が好ましい。
【００４７】
熱硬化型樹脂としては、メラミン系、フェノール系、ウレタン系樹脂などが挙げられる。
【００４８】
電離放射線硬化型樹脂としては、電離放射線（紫外線または電子線）の照射によって架橋硬化することができる光重合性プレポリマーを用いることができ、この光重合性プレポリマーとしては、１分子中に２個以上のアクリロイル基を有し、架橋硬化することにより３次元網目構造となるアクリル系プレポリマーが特に好ましく使用される。このアクリル系プレポリマーとしては、ウレタンアクリレート、ポリエステルアクリレート、エポキシアクリレート、メラミンアクリレート、ポリフルオロアルキルアクリレート、シリコーンアクリレート等が使用できる。さらにこれらのアクリル系プレポリマーは単独でも使用可能であるが、架橋硬化性を向上させ防眩層１２の硬度をより向上させるために、光重合性モノマーを加えることが好ましい。
【００４９】
光重合性モノマーとしては、２−エチルヘキシルアクリレート、２−ヒドロキシエチルアクリレート、２−ヒドロキシプロピルアクリレート、ブトキシエチルアクリレート等の単官能アクリルモノマー、１，６−ヘキサンジオールジアクリレート、ネオペンチルグリコールジアクリレート、ジエチレングリコールジアクリレート、ポリエチレングリコールジアクリレート、ヒドロキシピバリン酸エステルネオペンチルグリコールジアクリレート等の２官能アクリルモノマー、ジペンタエリスリトールヘキサアクリレート、トリメチルプロパントリアクリレート、ペンタエリスリトールトリアクリレート等の多官能アクリルモノマー等の１種若しくは２種以上が使用される。
【００５０】
電離放射線硬化型樹脂は、上述した光重合性プレポリマー及び光重合性モノマーの他、紫外線照射によって硬化させる場合には、光重合開始剤や光重合促進剤等の添加剤を用いることが好ましい。光重合開始剤としては、アセトフェノン、ベンゾフェノン、ミヒラーケトン、ベンゾイン、ベンジルメチルケタール、ベンゾイルベンゾエート、α−アシルオキシムエステル、チオキサンソン類等が挙げられる。光重合促進剤は、硬化時の空気による重合障害を軽減させ硬化速度を速めることができるものであり、例えば、ｐ−ジメチルアミノ安息香酸イソアミルエステル、ｐ−ジメチルアミノ安息香酸エチルエステルなどが挙げられる。
【００５１】
また、電離放射線硬化型樹脂として、電離放射線硬化型有機無機ハイブリッド樹脂を用いることも好ましい。電離放射線硬化型有機無機ハイブリッド樹脂は、防眩層１２中の粒子を浮かび上がらせる作用があるため、ＲΔｑを高めにすることができる。
【００５２】
なお、電離放射線硬化型有機無機ハイブリッド樹脂とは、ガラス繊維強化プラスチック（ＦＲＰ）で代表される昔からの複合体と異なり、有機物と無機物の混ざり方が緊密であり、また分散状態が分子レベルかそれに近いもので、電離放射線の照射により、無機成分と有機成分が反応して、被膜を形成することができるものである。このような電離放射線硬化型有機無機ハイブリッド樹脂の無機成分としては、シリカ、チタニア等の金属酸化物があげられるが、なかでもシリカを用いたものが好ましい。
【００５３】
防眩層１２は、傷つき防止の観点から、ＪＩＳ−Ｋ５４００：１９９０の鉛筆硬度がＨ以上であることが好ましく、２Ｈ以上であることがより好ましく、３Ｈ以上であることがさらに好ましい。
【００５４】
また、防眩層１２表面の純水に対する接触角は、１００°以上であることが好ましい。純水の接触角を１００°以上とすることにより、指紋成分を弾きやすくなり、表面凹凸が指紋成分で埋まることにより生じるヘーズ差によって指紋が目立ちやすくなることを防止できる。すなわち、防眩層１２表面の純水に対する接触角を１００°以上とすることにより、防眩層１２に少量付着した指紋さえも、より目立たなくできるため、本発明の効果（前出）をさらに際立たせることができる。
【００５５】
防眩層１２表面の純水に対する接触角を上げるには、防眩層１２中に、フッ素系やシリコーン系の樹脂や添加剤を含有させることが好ましい。
【００５６】
防眩層１２は、防眩層１２を構成する上述したバインダー樹脂成分や粒子などを含む組成物を透明基材１１上に、塗布、乾燥、必要に応じて硬化（電離放射線の照射や加熱）させることにより、形成することができる。
【００５７】
本例の防眩性フィルム１，１ａは、上述した特定条件の表面性状が付与された防眩層１２を有するので、防眩性を維持しつつ、操作で指を動かす際に、指紋の皮脂成分が指から削り取られにくく、かつ指の接触面積を小さくすることができる。つまり防眩性を損なうことなく、指紋視認困難性を実現することができる。
【００５８】
本例の防眩性フィルム１，１ａは、各種表示装置（例えば、液晶表示装置、ＣＲＴ表示装置、プラズマ表示装置、ＥＬ表示装置など）の画面上や、ポスターなどの表示物、ショーケース、時計や計器のカバーガラス上に配置するなどして用いることができる。
【００５９】
本例の防眩性フィルム１，１ａは、例えば図３に示すように、表示装置２の画面（表示素子２１上に設ける保護板２２）上に配置してもよく、また表示装置２の画面（表示素子２１上に載置する抵抗膜式タッチパネルもしくは静電容量式タッチパネル２３）上に配置することもできる。
【００６０】
次に、本発明の静電容量式タッチパネルの一例を説明する。なお、静電容量式タッチパネルは、一般に、表面型（Ｓｕｒｆａｃｅ  Ｃａｐａｃｉｔｉｖｅ）と投影型（Ｐｒｏｊｅｃｔｅｄ  Ｃａｐａｃｉｔｉｖｅ）に分類できる。
【００６１】
本例の静電容量式タッチパネル４は、図４に示すように、表面型の例であり、２枚の透明基材４１１を接着剤４１２で貼り合わせた透明基板４１の一方の面に透明導電層４２、保護層４３、本例の防眩性フィルム１（又は１ａ。以下同じ）を有する。透明基板４１の他方の面に電磁波シールド層４４を有してなる積層体に基本回路が接続されている。
【００６２】
基本回路は駆動信号に正弦波を用い、透明導電層４２にごく微弱な電流を四隅同時に流した定電圧回路が一般的である。人がタッチしていない時は四隅同時電位のため、パネルにはほとんど電流は流れないが、ある点に指が触れると、人体容量によりパネル上を流れる電流が変化する。その時の電流変化量は、四隅からタッチ点までの距離に反比例する。そして、電流を電圧に変換して座標を決定している。
【００６３】
他の例の静電容量式タッチパネル４ａは、図５に示すように、投影型の例であり、２枚の透明基材４１１を接着剤４１２で貼り合わせた透明基板４１の一方の面に透明導電層４２、保護層４３、防眩性フィルム１を有する。透明基板４１の他方の面に透明導電層４２、引き出し電極線４５、保護層４３を有する構成からなっている。
【００６４】
投影型の静電容量式タッチパネル４ａでは、一方の透明導電層４２はＸ座標を認識するＸ電極から形成され、他方の透明導電層４２はＹ座標を認識するＹ電極から形成されている。タッチ点の座標は、指が接近して生じたＸ−Ｙ電極間の電圧変化を検出し、そこから決定している。
【００６５】
なお、図４の例（表面型）及び図５の例（投影型）の双方とも、透明導電層４２上に保護層４３、防眩性フィルム１を順次有しているが、保護層４３を省略し防眩性フィルム１が保護層４３を兼ねる構成であってもよい。また、保護層４３上に図示しない保護板（ガラス基板またはプラスチック基板）を有し、保護板４３上に防眩性フィルム１を有する構成であってもよい。なお、保護層４３としては、シリカなどの無機薄膜が好適である。
【００６６】
本例の静電容量式タッチパネル４，４ａは、操作面側に特定形状の表面凹凸を有することから、防眩性を備えるとともに、指で複雑な操作をした際にも指紋を目立たないようにすることができる。
なお、上述した実施の形態では、本例の防眩性フィルム１（又は１ａ）をその凹凸面（防眩層１２側）が操作面側となるように設置した構成を一例として説明したが、本発明ではこの構成に限定されない。例えば、ガラスをエッチングすることで所定の表面凹凸を形成したものを、タッチパネル４，４ａの操作面に設置する構成など、他の例を排除するものではない。
【実施例】
【００６７】
以下、本発明の実施形態をより具体化した実施例を挙げ、さらに詳細に説明する。なお、本実施例において「部」、「％」は、特に示さない限り重量基準である。【００６８】
［実施例１］
厚み１２５μｍの透明ポリエステルフィルム（コスモシャインＡ４３５０：東洋紡績社）の一方の面に、下記処方の防眩層塗布液ａを塗布、乾燥、紫外線照射し、厚み６μｍの防眩層を形成し、実施例１の防眩性フィルムを得た。【００６９】
＜防眩層塗布液ａ＞
・電離放射線硬化型樹脂組成物                    ２００部
（有機無機ハイブリッドタイプ）
（デソライト７５０１：ＪＳＲ社，固形分５０％）
・光重合開始剤                                      １部
（イルガキュア６５１：チバ・ジャパン社）
・シリカ                                        ８．５部
（ＯＫ−５００：デグサ社）
（平均粒子径：３．０μｍ，比重：１．９）
・希釈溶剤                                      ２００部【００７０】
［実施例２］
塗布条件を変更することで、厚み５μｍの防眩層を形成した以外は、実施例１と同様にして実施例２の防眩性フィルムを得た。【００７１】
［比較例１］
防眩層塗布液ａを下記の防眩層塗布液ｂに変更した以外は、実施例１と同様にして比較例１の防眩性フィルムを得た。【００７２】
＜防眩層塗布液ｂ＞
・電離放射線硬化型樹脂組成物                    ２００部
（有機無機ハイブリッドタイプ）
（デソライト７５０１：ＪＳＲ社，固形分５０％）
・光重合開始剤                                      １部
（イルガキュア６５１：チバ・ジャパン社）
・シリカ                                        ６．５部
（ＯＫ−５２０：デグサ社）
（平均粒子径：３．０μｍ，比重：２．０）
・希釈溶剤                                      ２００部【００７３】
［比較例２］
防眩層塗布液ａを下記の防眩層塗布液ｃに変更し、防眩層の厚みを２．５μｍに変更した以外は、実施例１と同様にして比較例２の防眩性フィルムを得た。【００７４】
＜防眩層塗布液ｃ＞
・電離放射線硬化型樹脂組成物（固形分８０％）    １２５部
（ユニディック１７−８１３：ＤＩＣ社）
・光重合開始剤                                      １部
（イルガキュア６５１：チバ・ジャパン社）
・アクリル樹脂粒子                              ０．５部
（ガンツパールＧＭ−０１０５：ガンツ化成社）
（平均粒子径：２．３μｍ）
・希釈溶剤                                      ２００部【００７５】
［比較例３］
防眩層塗布液ａを下記の防眩層塗布液ｄに変更し、防眩層の厚み６．８μｍに変更した以外は、実施例１と同様にして比較例３の防眩性フィルムを得た。【００７６】
＜防眩層塗布液ｄ＞
・電離放射線硬化型樹脂組成物（固形分８０％）    １２５部
（ユニディック１７−８１３：ＤＩＣ社）
・光重合開始剤                                      １部
（イルガキュア６５１：チバ・ジャパン社）
・シリカ                                        ４．５部
（ＯＫ−５００：デグサ社）
（平均粒子径：３．０μｍ，比重：１．９）
・希釈溶剤                                      ２００部【００７７】
［比較例４］
防眩層塗布液ａを下記の防眩層塗布液ｅに変更し、防眩層の厚みを５．１μｍに変更した以外は、実施例１と同様にして比較例４の防眩性フィルムを得た。【００７８】
＜防眩層塗布液ｅ＞
・電離放射線硬化型樹脂組成物（固形分８０％）    １２５部
（ユニディック１７−８１３：ＤＩＣ社）
・光重合開始剤                                      １部
（イルガキュア６５１：チバ・ジャパン社）
・シリカ                                        ５．５部
（ＯＫ−４１２：デグサ社）
（平均粒子径：３．０μｍ，比重：１．９）
・希釈溶剤                                      ２００部【００７９】
［比較例５］
防眩層塗布液ａを下記の防眩層塗布液ｆに変更し、防眩層の厚みを３．６μｍに変更した以外は、実施例１と同様にして比較例５の防眩性フィルムを得た。【００８０】
＜防眩層塗布液ｆ＞
・電離放射線硬化型樹脂組成物（固形分８０％）    １２５部
（ユニディック１７−８１３：ＤＩＣ社）
・光重合開始剤                                      １部
（イルガキュア６５１：チバ・ジャパン社）
・アクリル樹脂粒子                              １．５部
（ＭＸ−５００ＫＳ：綜研化学工業社）
（平均粒子径：５．０μｍ）
・希釈溶剤                                      ２００部【００８１】
［比較例６］
防眩層塗布液ａを下記の防眩層塗布液ｇに変更し、防眩層の厚みを４．７μｍに変更した以外は、実施例１と同様にして比較例６の防眩性フィルムを得た。【００８２】
＜防眩層塗布液ｇ＞
・電離放射線硬化型樹脂組成物（固形分８０％）    １２５部
（ユニディック１７−８１３：ＤＩＣ社）
・光重合開始剤                                      １部
（イルガキュア６５１：チバ・ジャパン社）
・シリカ                                        ７．５部
（ＯＫ−５００：デグサ社）
（平均粒子径：３．０μｍ，比重：１．９）
・希釈溶剤                                      ２００部【００８３】
［表面形状測定］
各例により得られた防眩性フィルムについて、接触式表面粗さ測定機（ＳＵＲＦＣＯＭ  １５００ＳＤ２−３ＤＦ：東京精密社）を使用し、下記条件にて防眩層表面の形状を測定した。１０点測定した平均値を表１に示す。
＜測定条件＞
触針先端半径：２μｍ，触針先端のテーパ角度：６０度，測定力：０．７５ｍＮ，カットオフ値λｃ：０．８ｍｍ，測定速度：０．６ｍｍ／ｓ【００８４】
［ヘーズ］
各例により得られた防眩性フィルムについて、濁度計（ＮＤＨ２０００：日本電色工業社）により、ＪＩＳ  Ｋ７１３６：２０００に従いヘーズを測定した。結果を表１に示す。【００８５】
［評  価］
各例により得られた防眩性フィルムについて、以下の評価を行った。結果を表１に示す。【００８６】
１．表示画面の視認性
静電容量式タッチパネルを備えた携帯端末（ｉＰａｄ：アップル社）のタッチパネル操作面側に各防眩性フィルムを貼り合わせ、目視で表示画面の観察を行った。その結果、表示画面が良好に視認できたものを「○」、表示画面が若干白っぽくて見づらかったものを「△」とした。【００８７】
２．指紋の視認性
静電容量式タッチパネルを備えた携帯端末（ｉＰａｄ：アップル社）のタッチパネル操作面側に各防眩性フィルムを貼り合わせ、防眩性フィルム上で指を動かして操作を行った後に、指紋が目立つかどうかを目視で評価した。その結果、指紋が目立たなかったものを「○」、指紋が若干目立ったものを「△」、指紋が目立ったものを「×」とした。【００８８】
３．防眩性
三波長蛍光灯ランプ下で黒い下地の上に各防眩性フィルムを防眩層が上面になるように置き、蛍光灯の映り込みを目視で評価した。その結果、蛍光灯のランプの輪郭が映り込まなかったものを「○」、輪郭が若干映り込んだものを「△」とした。【００８９】
【表１】
0005970457.tif 000002
【００９０】
実施例１のものは、Ｒａ，ＲΔｑ，Ｒｓｍ，Ｒｐが本発明のａ〜ｄの条件を満たすことから、画面の視認性が良好であり、指紋も目立たず、防眩性にも優れるものであった。
実施例２のものは、Ｒａ，ＲΔｑ，Ｒｓｍ，Ｒｐが本発明のａ〜ｄの条件を満たし、画面の視認性が良好であり、指紋も目立たず、防眩性にも優れるものであった。ただし、ＲｚJISが実施例１では０．９２であり実施例２では１．２１なので、指紋の視認性は、実施例１の方が実施例２と較べてより良好であった。【００９１】
なお、実施例１，２のものは、防眩層表面の純水の接触角がいずれも１００°以上であつた。したがって、指紋成分を弾きやすくなり、表面凹凸が指紋成分で埋まることにより生じるヘーズ差によって指紋が目立ちやすくなることを防止できた。【００９２】
比較例１のものは、Ｒａ，Ｒｓｍ，Ｒｐは本発明の条件を満たすものであるが、ＲΔｑが小さいため指の接触面積が広くなり、指紋の付着量が増え、指紋が目立つものであった。【００９３】
比較例２のものは、Ｒａ，Ｒｓｍは本発明の条件を満たすものである。しかし、ＲΔｑが小さいため指の接触面積が広くなり、また、Ｒｐが大きいため指紋が削り取られやすいものであった。そのため指紋が付着しやすく、指紋が目立つものであった。【００９４】
比較例３のものは、Ｒａは本発明の条件を満たすものである。しかし、ＲΔｑが小さくＲｓｍが大きいため指の接触面積が広くなり、また、Ｒｐが大きいため指紋が削り取られやすいものであった。そのため指紋が付着しやすく、指紋が目立つものであった。【００９５】
比較例４のものは、Ｒａ，ＲΔｑ，Ｒｓｍは本発明の条件を満たすものである。しかし、Ｒｐが大きいため指紋が削り取られやすく、指紋が目立つものであった。【００９６】
比較例５のものは、Ｒａ，ＲΔｑは本発明の条件を満たすものである。しかし、Ｒｓｍが大きいため指の接触面積が広くなり、また、Ｒｐが大きいため指紋が削り取られやすいものであった。そのため指紋が付着しやすく、指紋が目立つものであった。【００９７】
比較例６のものは、Ｒａ，ＲΔｑ，Ｒｓｍは本発明の条件を満たすものである。しかし、Ｒｐが大きいため指紋が削り取られやすく、指紋が目立つものであった。なお、他の比較例よりも指紋が目立たない理由は、表面が非常に荒れていることから指紋が短い距離で削り取られ、指紋の付着面積が狭くなっているためと考えられる。
【図１】
0005970457.tif 000003
【図２】
0005970457.tif 000004
【図３】
0005970457.tif 000005
【図４】
0005970457.tif 000006
【図５】
0005970457.tif 000007